БИТУМНЫЕ ЭМУЛЬСИИ

1. Битумная эмульсия, характеризующаяся улучшенной высокой стабильностью при хранении, содержащая:
(а) битум;
(b) воду;
(с) одну или нескольких систем эмульгаторов; и
(d) блок-сополимерную композицию, содержащую
(i) двухблочный сополимер, содержащий один блок из моновинилароматического углеводорода и один блок из сопряженного диена и характеризующийся пиковой молекулярной массой в диапазоне от 30000 до 78000 и уровнем содержания винила в диапазоне от 35 до 80 мол. % при расчете на количество повторяющихся мономерных звеньев в блоке из сопряженного диена, и
(ii) необязательно блок-сополимер, содержащий, по меньшей мере, два блока из моновинилароматического углеводорода и, по меньшей мере, один блок из сопряженного диена, при этом блок-сополимер выбирают из линейных трехблочных сополимеров, имеющих пиковую молекулярную массу, которая превышает пиковую молекулярную массу двухблочного сополимера с кратностью в диапазоне от 1,5 до 3,0, многолучевых блок-сополимеров, полученных по реакции сочетания, имеющих пиковую молекулярную массу, которая превышает пиковую молекулярную массу двухблочного сополимера с кратностью в диапазоне от 1,5 до 9,0, и их смесей, где каждый из блок-сополимеров характеризуется уровнем содержания винила в диапазоне от 35 до 80 мол. % при расчете на количество повторяющихся мономерных звеньев в блоке из сопряженного диена,
где соотношение между (i) и (ii) в блок-сополимерной композиции является большим, чем 1:1.
2. Битумная эмульсия по п.1, где соотношение между (i) и (ii) в блок-сополимерной композиции является большим или равным 3:2.
n
3. Битумная эмульсия по п.2, где двухблочный сополимер (i) описывается формулой А-В, а блок-сополимер (ii) выбирают из блок-сополимеров, описывающихся формулами А-В-А и (A-B)X, где в упомянутых формулах А представляет собой блок из моновинилароматического углеводорода, В представляет собой блок из сопряженного диена, n представляет собой целое число в диапазоне от 2 до 6, а Х представляет собой остаток агента реакции сочетания.
4. Битумная эмульсия по п.3, где одну или несколько систем эмульгаторов выбирают из систем, содержащих один или несколько эмульгаторов, и систем, содержащих один или несколько эмульгаторов в сочетании с минеральной кислотой или основанием.
5. Битумная эмульсия по п.4, где одна или несколько систем эмульгаторов содержит один или несколько эмульгаторов, выбираемых из одной или нескольких солей жирных кислот, одного или нескольких амидоаминов и одного или нескольких имидазолов или их смесей.
6. Битумная эмульсия по п.5, где одним или несколькими эмульгаторами являются амидоамины.
7. Битумная эмульсия по п.4, где одна или несколько систем эмульгаторов содержит один или несколько эмульгаторов в комбинации с минеральной кислотой, где эмульгаторы выбирают из одной или нескольких солей жирных кислот, одного или нескольких амидоаминов и одного или нескольких имидазолов или их смесей, а минеральную кислоту выбирают из хлористо-водородной кислоты, азотной кислоты, фосфорной кислоты и серной кислоты.
8. Битумная эмульсия по п.7, где одним или несколькими эмульгаторами являются амидоамины, а минеральной кислотой является хлористо-водородная кислота.
9. Битумная эмульсия по п.4, где битум плюс блок-сополимерная композиция составляют от 60 до 75 мас.% при расчете на 100% битумной эмульсии, а вода плюс одна или несколько систем эмульгаторов составляют от 40 до 25 мас.% при расчете на 100% битумной эмульсии.
10. Битумная эмульсия по п.9, где в битуме плюс блок-сополимерная композиция, блок-сополимерная композиция составляет от 1 до 6 мас.% при расчете на 100% битума плюс блок-сополимерная композиция.
11. Битумная эмульсия по п.10, где в воде плюс одной или нескольких системах эмульгаторов одна или несколько систем эмульгаторов составляют от 0,3 до 0,6 мас.% при расчете на 100 % воды плюс одной или нескольких систем эмульгаторов.
12. Битумная эмульсия по п.4, где одна или несколько систем эмульгаторов содержит один или несколько эмульгаторов, выбираемых из жирных кислот, канифольных кислот, лигнинсульфонатов, бентонитов и глин или их смесей.
13. Битумная эмульсия по п.6, где блок-сополимерная композиция содержит А-В и А-В-А, где каждый А представляет собой стирол, а каждый В представляет собой бутадиен, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35 %, и пиковая молекулярная масса у А-В-А превышает пиковую молекулярную массу у А-В с кратностью в диапазоне от 1,8 до 2,5, уровень содержания винила находится в диапазоне от 46 до 70 мол. % при расчете на количество повторяющихся мономерных звеньев в блоке из сопряженного диена у А-В-А, а уровень содержания полистирола находится в диапазоне от 25 до 35%.
14. Битумная эмульсия по п.8, где блок-сополимерная композиция содержит А-В и А-В-А, где каждый А представляет собой стирол, а каждый В представляет собой бутадиен, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%, и пиковая молекулярная масса у А-В-А превышает пиковую молекулярную массу у А-В с кратностью в диапазоне от 1,8 до 2,5, уровень содержания винила находится в диапазоне от 46 до 70 мол. % при расчете на количество повторяющихся мономерных звеньев в блоке из сопряженного диена у А-В-А, а уровень содержания полистирола находится в диапазоне от 25 до 35%.
15. Битумная эмульсия по п.12, где блок-сополимерная композиция содержит А-В и А-В-А, где каждый А представляет собой стирол, а каждый В представляет собой бутадиен, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%, и пиковая молекулярная масса у А-В-А превышает пиковую молекулярную массу у А-В с кратностью в диапазоне от 1,8 до 2,5, уровень содержания винила находится в диапазоне от 46 до 70 мол. % при расчете на количество повторяющихся мономерных звеньев в блоке из сопряженного диена у А-В-А, а уровень содержания полистирола находится в диапазоне от 25 до 35%.
n
n
n
16. Битумная эмульсия по п.6, где блок-сополимерная композиция содержит А-В и (А-В)X, где каждый А представляет собой стирол, каждый В представляет собой бутадиен, и n находится в диапазоне от 2 до 4, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%, и пиковая молекулярная масса у (А-В)X превышает пиковую молекулярную массу у А-В с кратностью в диапазоне от 1,8 до 5,0, уровень содержания винила находится в диапазоне от 46 до 70 мол. % при расчете на количество повторяющихся мономерных звеньев в блоке из сопряженного диена у (А-В)X, а уровень содержания полистирола находится в диапазоне от 25 до 35%.
n
n
n
17. Битумная эмульсия по п.8, где блок-сополимерная композиция содержит А-В и (А-В)X, где каждый А представляет собой стирол, каждый В представляет собой бутадиен, и n находится в диапазоне от 2 до 4, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%, и пиковая молекулярная масса у (А-В)X превышает пиковую молекулярную массу у А-В с кратностью в диапазоне от 1,8 до 5,0, уровень содержания винила находится в диапазоне от 46 до 70 мол. % при расчете на количество повторяющихся мономерных звеньев в блоке из сопряженного диена у (А-В)X, а уровень содержания полистирола находится в диапазоне от 25 до 35%.
n
n
n
18. Битумная эмульсия по п.12, где блок-сополимерная композиция содержит А-В и (А-В)X, где каждый А представляет собой стирол, каждый В представляет собой бутадиен, и n находится в диапазоне от 2 до 4, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%, и пиковая молекулярная масса у (А-В)X превышает пиковую молекулярную массу у А-В с кратностью в диапазоне от 1,8 до 5,0, уровень содержания винила находится в диапазоне от 46 до 70 мол. % при расчете на количество повторяющихся мономерных звеньев в блоке из сопряженного диена у (А-В)X, а уровень содержания полистирола находится в диапазоне от 25 до 35%.
19. Битумная эмульсия по п.6, где блок-сополимерная композиция содержит А-В, где каждый А представляет собой стирол, каждый В представляет собой бутадиен, и n находится в диапазоне от 2 до 4, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%.
20. Битумная эмульсия по п.8, где блок-сополимерная композиция содержит А-В, где каждый А представляет собой стирол, каждый В представляет собой бутадиен, и n находится в диапазоне от 2 до 4, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%.
21. Битумная эмульсия по п.12, где блок-сополимерная композиция содержит А-В, где каждый А представляет собой стирол, каждый В представляет собой бутадиен, и n находится в диапазоне от 2 до 4, пиковая молекулярная масса у А-В находится в диапазоне от 48000 до 78000, уровень содержания винила находится в диапазоне от 46 до 70 мол. % при расчете на количество повторяющихся мономерных звеньев в блоке из сопряженного диена у А-В, а уровень содержания полистирола находится в диапазоне от 25 до 35%.